(57)【特許請求の範囲】
【請求項１】
１２０℃の温度において３００００ｍＰａｓ未満の粘度を有する鉱油である少なくとも１種の非架橋性有機媒体（Ａ）、少なくとも１種のゴムミクロゲル（Ｂ）（荷電性ミクロゲルを除く）および少なくとも１種の増粘剤（Ｃ）を含み、
ゴムミクロゲル（Ｂ）中の一次粒子が、５から５００ｎｍの平均粒径を有する
ことを特徴とする、組成物。
【請求項２】
非架橋性有機媒体（Ａ）が、１２０℃の温度において１０００ｍＰａｓ未満の粘度を有する請求項１に記載の組成物。
【請求項３】
非架橋性有機媒体（Ａ）が、１２０℃の温度において２００ｍＰａｓ未満の粘度を有する請求項１または２のいずれか一項に記載の組成物。
【請求項４】
ゴムミクロゲル（Ｂ）中の一次粒子が、球状の形状を有することを特徴とする請求項１から３のいずれか一項に記載の組成物。
【請求項５】
ゴムミクロゲル（Ｂ）中の個々の一次粒子の直径における差が、
［（ｄ１−ｄ２）／ｄ２］×１００
［式中、ｄ１およびｄ２は、一次粒子の任意の２つの直径であり、ｄ１＞ｄ２である。］と定義され、２５０％未満であることを特徴とする請求項１または４に記載の組成物。
【請求項６】
請求項５で述べた差が、５０％未満である請求項５に記載の組成物。
【請求項７】
ゴムミクロゲル（Ｂ）中の一次粒子が、２０から４００ｎｍの平均粒径を有することを特徴とする請求項１から６のいずれか一項に記載の組成物。
【請求項８】
ゴムミクロゲル（Ｂ）中の一次粒子が、９９ｎｍ未満の平均粒径を有することを特徴とする請求項１から６のいずれか一項に記載の組成物。
【請求項９】
ゴムミクロゲル（Ｂ）の少なくとも７０重量％の部分が、２３℃でトルエンに不溶であることを特徴とする請求項１から８のいずれか一項に記載の組成物。
【請求項１０】
ゴムミクロゲル（Ｂ）が、２３℃でトルエン中、８０未満の膨潤指数を有することを特徴とする請求項１から９のいずれか一項に記載の組成物。
【請求項１１】
ゴムミクロゲル（Ｂ）が、−１００℃から＋１２０℃のガラス転移温度を有することを特徴とする請求項１から１０のいずれか一項に記載の組成物。
【請求項１２】
ゴムミクロゲル（Ｂ）が、エネルギーに富む放射線によって架橋されていない架橋ミクロゲルであることを特徴とする請求項１から１１のいずれか一項に記載の組成物。
【請求項１３】
ゴムミクロゲル（Ｂ）が、５℃より大きな幅を有するガラス転移領域を有することを特徴とする請求項１から１２のいずれか一項に記載の組成物。
【請求項１４】
ゴムミクロゲル（Ｂ）が、乳化重合によって得られることを特徴とする請求項１から１３のいずれか一項に記載の組成物。
【請求項１５】
ゴムミクロゲル（Ｂ）が、ポリブタジエン、ブタジエン／Ｃ１−Ｃ４アルキルアクリレートコポリマー、ポリイソプレン、スチレン含量１〜６０重量％のスチレン−ブタジエンコポリマー、カルボキシル化スチレン−ブタジエンコポリマー、フッ素化ゴム、アクリレートゴム、アクリロニトリル含量５〜６０重量％のポリブタジエン−アクリロニトリルコポリマー、カルボキシル化ニトリルゴム、ポリクロロプレン、イソプレン含量０．５〜１０重量％のイソブチレン／イソプレンコポリマー、臭素含量０．１〜１０重量％の臭素化イソブチレン／イソプレンコポリマー、塩素含量０．１〜１０重量％の塩素化イソブチレン／イソプレンコポリマー、部分的および完全水素化ニトリルゴム、エチレン−プロピレン−ジエンコポリマー、エチレン／アクリレートコポリマー、エチレン／酢酸ビニルコポリマー、エピクロロヒドリンゴム、シリコーングラフトポリマーを除くシリコーンゴム、ポリエステルウレタンポリマー、ポリエーテルウレタンポリマーまたはエポキシ化天然ゴムおよびまたはその混合物を架橋することによって得られることを特徴とする請求項１から１４のいずれか一項に記載の組成物。
【請求項１６】
ゴムミクロゲル（Ｂ）が、ホモポリマーまたはランダムコポリマーをベースとすることを特徴とする請求項１から１５のいずれか一項に記載の組成物。
【請求項１７】
ゴムミクロゲル（Ｂ）が、Ｃ＝Ｃ二重結合と反応することができる官能基によって修飾されていることを特徴とする請求項１から１６のいずれか一項に記載の組成物。
【請求項１８】
増粘剤（Ｃ）が、天然有機増粘剤、天然有機増粘剤の誘導体、合成有機増粘剤および無機増粘剤から選択される請求項１から１７のいずれか一項に記載の組成物。
【請求項１９】
増粘剤（Ｃ）が、ポリウレア、置換ポリウレア、ジウレア誘導体、トリウレア誘導体、テトラウレア誘導体、ポリウレア誘導体、ベントナイト、ヘクトライト、モンモリロナイト、ゼオライト、高分散シリカ、合成シリカ、ポリエチレン、ポリプロピレン、ポリテトラフルオロエチレン、場合によって置換されたポリアミド、ポリイミド、種々の金属塩基との単一石鹸、種々の金属塩基との混合石鹸、種々の金属塩基との複合石鹸、セルロースエーテル、ヒドロキシエチルセルロース、ヒドロキシプロピルセルロース、ビニルポリマー、ポリエーテルを含む群から選択される請求項１から１８のいずれか一項に記載の組成物。
【請求項２０】
組成物の総量に基づいて、ゴムミクロゲル（Ｂ）と増粘剤（Ｃ）を合計で、０．１から９０重量％含み、ゴムミクロゲル（Ｂ）対増粘剤（Ｃ）の重量比が０．１：９９．９から９９．９：０．１である請求項１から１９のいずれか一項に記載の組成物。
【請求項２１】
非架橋性有機媒体（Ａ）を１０から９９．９重量％含むことを特徴とする請求項１から２０のいずれか一項に記載の組成物。
【請求項２２】
充填剤および／または添加剤も含むことを特徴とする請求項１から２１のいずれか一項に記載の組成物。
【請求項２３】
添加剤が、酸化および腐食防止剤、極圧および極磨耗保護添加剤、摩擦改質剤、洗剤−分散剤添加剤、分散助剤、泡防止剤、流動点低下剤、接着性向上剤、防腐剤、顔料、着色剤または静電防止剤を含む群から選択される請求項２２に記載の組成物。
【請求項２４】
非架橋媒体（Ａ）、ゴムミクロゲル（Ｂ）および場合によって増粘剤（Ｃ）を、ホモジナイザー、パールミル（機械的に撹拌されたボールミル）、三本ロールミル、単軸または多軸スクリュー押出機、混練機、Ｕｌｔｒａ−Ｔｕｒｒａｘ（商標）機および／または溶解機により混合することによって調製し、（Ａ）と（Ｂ）との得られた混合物に、後に場合によって増粘剤（Ｃ）を添加することを特徴とする請求項１から２３のいずれか一項に記載の組成物。
【請求項２５】
ホモジナイザー、パールミル（機械的に撹拌されたボールミル）、三本ロールミルまたは溶解機を使用して調製されたことを特徴とする請求項２４に記載の組成物。
【請求項２６】
ＤＩＮ５３０１８によるコーン−および−プレート測定システムを使用して、２０℃において求めた、５ｓ−１の速度における２ｍＰａｓから１００００００００ｍＰａｓの粘度を有することを特徴とする請求項１から２５のいずれか一項に記載の組成物。
【請求項２７】
ゴムミクロゲル（Ｂ）が、トルエン中２３℃において１から１５の膨潤指数を有することを特徴とする請求項１から２６のいずれか一項に記載の組成物。
【請求項２８】
ゴムミクロゲル（Ｂ）の少なくとも９５重量％の部分が、２３℃においてトルエンに不溶であることを特徴とする請求項１から２７のいずれか一項に記載の組成物。
【請求項２９】
ゴムミクロゲル（Ｂ）が、官能基を含むことを特徴とする請求項１から２８のいずれか一項に記載の組成物。
【請求項３０】
官能基が、ヒドロキシル、エポキシ、アミン、酸アミド、酸無水物、イソシアナートまたはＣ＝Ｃ基であることを特徴とする請求項２９に記載の組成物。
【請求項３１】
ゴムミクロゲル（Ｂ）が、ヒドロキシ基で修飾されていないことを特徴とする請求項１から３０のいずれか一項に記載の組成物。
【請求項３２】
ゴムミクロゲル（Ｂ）が、修飾されていないことを特徴とする請求項１から３１のいずれか一項に記載の組成物。
【請求項３３】
潤滑剤を生産するための請求項１から３２のいずれか一項に記載の組成物の使用。
【請求項３４】
潤滑グリースまたは修飾潤滑油を生産するための請求項３３に記載の組成物の使用。
【請求項３５】
被覆剤に対する添加剤としての請求項１から３２のいずれか一項に記載の組成物の使用。
【請求項３６】
請求項１から３２のいずれか一項に記載の組成物を含む、被覆剤または潤滑剤。
【請求項３７】
増粘剤（Ｃ）および一次粒子が５から５００ｎｍの平均粒径を有するゴムミクロゲル（Ｂ）を、添加剤を含んでいてもよい１種または複数の非架橋性有機媒体中に分散させるステップと、場合によって他の成分を添加するステップとを含むことを特徴とする請求項１から３２のいずれか一項に記載の組成物を調製する方法。
【請求項３８】
非架橋性有機媒体をベースとする組成物を、熱処理、および／またはホモジナイザー、ボールミル、パールミル、ロールミル、三本ロールミル、単軸または多軸スクリュー押出機、混練機、Ｕｌｔｒａ−Ｔｕｒｒａｘ（商標）機および／または溶解機を使用する処理にかけ、成分（Ｃ）を、成分（Ａ）および（Ｂ）と一緒に混合するか、成分（Ａ）および（Ｂ）を混合した後添加する請求項３７に記載の方法。
【発明の詳細な説明】
【技術分野】
【０００１】
本発明は、少なくとも１種の特定の非架橋性有機媒体、少なくとも１種のミクロゲル、および少なくとも１種の増粘剤を含む組成物、これを調製する方法、この組成物の使用、およびこの組成物を含むポリマー、ゴム、潤滑剤、被覆等を提供する。
【背景技術】
【０００２】
例えば、自動車タイヤの転がり抵抗を改善するために、様々なゴムを混合してゴムゲル（また修飾ゴムゲルも）を使用することが開示されている（例えば、ＤＥ４２  ２０  ５６３、ＧＢ−ＰＳ  １０  ７８  ４００、ＥＰ  ４０５  ２１６およびＥＰ  ８５４  １７１、参照）。これらの場合には、ゴムゲルは、常に固体マトリックス中に組み込まれる。
【０００３】
最終的に印刷インキを作成するために、この目的に適する液体媒体中に微細に分散させた印刷インキ顔料を組み込むことも開示されている（例えば、ＥＰ  ０  ９５３  ６１５  Ａ２、ＥＰ  ０  ９５３  ６１５  Ａ３、参照）。これらの場合には、１００ｎｍまでの小粒径が実現されている。
【０００４】
液体有機媒体を含む混合物中に、固体成分としてゴムゲルを使用することは、述べられた文献には記載されていない。
【０００５】
Ｃｈｉｎｅｓｅ  Ｊｏｕｒｎａｌ  ｏｆ  Ｐｏｌｙｍｅｒ  Ｓｃｉｅｎｃｅ、２０巻、2号（２００２）、９３−９８頁には、エネルギーに富む放射線によって十分に架橋されているミクロゲル、およびプラスチックの耐衝撃性を増大するためのその使用が記載されている。
【０００６】
ＤＥ  ２９１０１５４は、有機溶媒を含むゴム粒子の分散液を開示している。
【０００７】
ＤＥ−Ａ−３７４２１８０は、同様に水性ラテックスから調製される、液体アミド中のシリコン含有グラフトポリマーの分散液を開示している。
【０００８】
ミクロゲル含有組成物は、本発明出願人による国際出願ＰＣＴ／ＥＰ２００４／０５２２９０において既に詳細に記載されているが、これは先行公報ではない。
【発明の開示】
【発明が解決しようとする課題】
【０００９】
本発明の発明者等は、例えばホモジナイザーを使用して、一定の粘度を有する液体有機媒体中に、増粘剤と一緒にミクロゲルを微細に分散させることが可能であり、かくして、例えば潤滑剤など多数の用途に適すると思われる興味ある特性、特にレオロジー特性を有する新規な組成物を提供できることを、今や見出した。本発明者等は、この発見に基づいて、この発明を完成した。
【００１０】
ミクロゲルおよび増粘剤含有組成物が見出され、これに対して広範囲のレオロジー挙動が確立された。驚くべきことには、構造粘度またはチキソトロピーは非常に高いが、適切なミクロゲルおよび増粘剤含有組成物において、流動挙動は、ニュートン液体の流動挙動と同じである。このものは、ミクロゲルおよび増粘剤の組合せにより、いかなる液体組成物でも、他の特性に加えてその流動挙動を、目標通りに制御するために使用することができる。
【００１１】
したがって、ミクロゲルおよび増粘剤の組合せによって、沈降安定性、透明性、油分離、滴点、浸透、ちょう度、せん断安定性、摩擦値、磨耗挙動などの特性を、所望通りに調整することができ、相乗作用も発見され、その結果、非常に興味あるグリースが得られる。
【課題を解決するための手段】
【００１２】
かくして、本発明は、１２０℃の温度において、３００００ｍＰａｓ未満の粘度を有する少なくとも１種の非架橋性有機媒体（Ａ）、少なくとも１種のミクロゲル（Ｂ）および少なくとも１種の増粘剤（Ｃ）を含む組成物を提供する。
【００１３】
有機媒体の粘度は、１２０℃において、好ましくは１０００ｍＰａｓ、さらに好ましくは２００ｍＰａｓ未満、よりにさらに好ましくは１００ｍＰａｓ未満、特に好ましくは１２０℃において２０ｍＰａｓ未満である。非架橋性有機媒体（Ａ）の動的粘度は、ＤＩＮ５３０１８によるコーン−および−プレート測定システムを使用して、１２０℃で５ｓ−１の速度で求められる。
【００１４】
ミクロゲル（Ｂ）
本発明による組成物において使用されるミクロゲル（Ｂ）は、架橋ミクロゲルである。好ましい実施形態において、これは、エネルギーに富む放射線によって架橋されたミクロゲルではない。ここで、エネルギーに富む放射線とは、波長０．１μｍ未満を有する電磁放射線であることを好都合には意味する。例えばＣｈｉｎｅｓｅ  Ｊｏｕｒｎａｌ  ｏｆ  Ｐｏｌｙｍｅｒ  Ｓｃｉｅｎｃｅ、２０巻、２号（２００２）、９３−９８頁において記載されているなどのエネルギーに富む放射線によって架橋されたミクロゲルの使用は、実際には、エネルギーに富む放射線によって架橋されたミクロゲルは工業規模で生産できないので、不利である。さらに、放射性コバルトなどの放射線の放射性源からのエネルギーに富む放射線の使用は、深刻な安全性の問題を伴う。さらに、一般に放射線架橋されたミクロゲルは、完全に放射線架橋されたミクロゲルであるので、例えばプラスチックにおいて、本発明による組成物を組み込む間の、モジュールにおける変化は、マトリックス相から分散相へと直接的である。これは急激な応力による、マトリックス相と分散相間の擦傷効果をもたらし、これは、本発明による組成物を使用して作成されたミクロゲル含有プラスチックを使用した場合に、機械的特性、膨潤挙動および応力亀裂等に悪影響を生じることを意味する。
【００１５】
本発明の好ましい実施形態において、ミクロゲル（Ｂ）中の一次粒子は、ほぼ球状の形状を有する。ＤＩＮ  ５３２０６：１９９２−０８に従えば、一次粒子とよばれる粒子は、適当な物理的方法（電子顕微鏡）（例えばＲｏｍｐｐ  Ｌｅｘｉｋｏｎ、Ｌａｃｋｅ  ｕｎｄ  Ｄｒｕｃｋｆａｒｂｅｎ、Ｇｅｏｒｇ  Ｔｈｉｅｍｅ  Ｖｅｒｌａｇ、１９９８参照）を使用して、個々に認識することができる、凝集相中に分散されたミクロゲル粒子である。「ほぼ球状の」形状とは、例えば電子顕微鏡を使用して、組成物中において観察された場合の、ミクロゲル中の分散された一次粒子が、実質上円形の面積によって描写されることを認識し得ることを意味する。ミクロゲルは、本発明による組成物をさらに加工する間、その形状または形態を実質上変えないので、上述したおよび以下に述べる詳細は、また本発明による組成物を使用して得られる、例えばプラスチック、被覆剤、潤滑剤その他などのミクロゲル含有組成物に同じ様に当てはまる。
【００１６】
本発明による組成物中に存在するミクロゲル（Ｂ）中の一次粒子に関して、個々の一次粒子の直径において、
［（ｄ１−ｄ２）／ｄ２］×１００
［式中、ｄ１およびｄ２は、一次粒子の任意の２つの直径であり、ｄ１＞ｄ２である。］と定義される差を、好ましくは２５０％未満、さらに好ましくは１００％未満、よりさらに好ましくは８０％未満、特に好ましくは５０％未満有する。
【００１７】
ミクロゲル中の、一次粒子の好ましくは少なくとも８０％、さらに好ましくは少なくとも９０％、特に好ましくは９５％は、直径において、
［（ｄ１−ｄ２）／ｄ２］×１００
［式中、ｄ１およびｄ２は、一次粒子の任意の２つの直径であり、ｄ１＞ｄ２である。］と定義される差を、２５０％未満、さらに好ましくは１００％未満、よりさらに好ましくは８０％未満、特に好ましくは５０％未満有する。
【００１８】
個々の粒子の直径におけるこれまで述べた差は、以下の方法を使用して求めることができる。先ず、本発明による固化した組成物の薄層を調製する。次いで、透過型電子顕微鏡画像を、例えば１００００倍または２００００倍の倍率で撮る。８３３．７×８２８．８ｎｍの面積内で、ｄ１およびｄ２として、１０個のミクロゲル一次粒子について、最大および最小直径を求める。
【００１９】
測定された一次粒子の、少なくとも８０％、好ましくは少なくとも９０％、さらに好ましくは少なくとも９５％に対して、上に定義された差が、それぞれ２５０％未満、好ましくは１００％未満、さらに好ましくは８０％未満、特に好ましくは５０％未満である場合には、ミクロゲル一次粒子は、上に定義した差に関連する特徴を示す。
【００２０】
組成物中のミクロゲルの濃度が、非常に高いと、目に見えるミクロゲル一次粒子の重なり度合が高く、そのときは、測定試料を、前もって適当に稀釈することによって評価が改善される。
【００２１】
本発明による組成物において、ミクロゲル（Ｂ）中の一次粒子は、好ましくは５から５００ｎｍの、さらに好ましくは２０から４００ｎｍ、よりさらに好ましくは２０から３００ｎｍ、特に好ましくは２０から２５０ｎｍ、さらに特に好ましくは２０から９９ｎｍ、非常に特に好ましくは４０から８０ｎｍ（ＤＩＮ５３２０６による直径データ）の平均粒子直径を有する。乳化重合による特に微細に分散されたミクロゲルは、本質的に知られている方法において、反応パラメーターを制御することによって実現される。（例えばＨ．Ｇ．Ｅｌｉａｓ、Ｍａｋｒｏｍｏｌｅｋｕｌｅ、２巻、Ｔｅｃｈｎｏｌｏｇｉｅ、第５版、１９９２、９９頁以下参照）。ミクロゲルの形態は、本発明による組成物をさらに加工する間、実質上変化しないので、分散された一次粒子の平均粒子直径は、実質上、本発明による組成物により得られた、さらに加工された生成物中（ミクロゲル含有プラスチック、潤滑剤、コーディング等）中の分散された一次粒子の平均粒子直径に対応する。これは、本発明による組成物の特別な利点である。購入者に、ある程度注文製作の、液体、貯蔵安定ミクロゲル配合を提供することができ、このミクロゲル配合において、ミクロゲルは、明瞭な形態を有し、ミクロゲルは所望の用途において、購入者によって容易にさらに加工することができる。以前の、コストのかかる分散、均質化、またはミクロゲルの製造も、もはや必要でなく、このことが、今迄その適用はコストがかかり過ぎると見られてきた分野で、このタイプのミクロゲルがさらに利用を見出すであろうと期待されている理由である。
【００２２】
本発明の組成物におけるミクロゲル（Ｂ）は、好都合には、少なくとも３０重量％、好ましくは少なくとも約７０重量％、さらに好ましくは約８０重量％が、よりさらに好ましくは少なくとも約９０重量％の、２３℃でトルエンに不溶である部分（ゲル含量）を有する。
【００２３】
トルエン中の不溶部分は、２３℃でトルエン中で求められる。この目的のために、２５０ｍｇのミクロゲルを、トルエン２０ｍｌ中、２３℃で２４時間振とうしながら膨潤させる。２０，０００ｒｐｍで遠心分離後、不溶部分を分離し、乾燥する。ゲル含量は、乾燥された残渣と、最初に計量した量との商で与えられ、重量パーセントで表される。
【００２４】
本発明による組成物において、ミクロゲル（Ｂ）は、好都合には２３℃でトルエン中の膨潤指数、約８０未満、好ましくは６０未満、さらに好ましくは４０未満を有する。したがって、ミクロゲルの膨潤指数（Ｑｉ）は、特に好ましくは１〜１５および１〜１０の間である。膨潤指数は、トルエン中、２３℃で２４時間膨潤された溶媒含有ミクロゲル（２０，０００ｒｐｍで遠心分離後）と乾燥ミクロゲル重量から算出される。
【００２５】
Ｑｉ＝ミクロゲルの湿潤重量／ミクロゲルの乾燥重量
膨潤指数を求めるには、２５０ｍｇのミクロゲルを２５ｍｌのトルエン中２４時間、振とうしながら膨潤させればよい。ゲルを遠心分離し、計量し、７０℃で恒量まで乾燥し、再び計量する。
【００２６】
本発明による組成物において、ミクロゲル（Ｂ）は、好都合には−１００℃から＋１２０℃、好ましくは−１００℃から＋１００℃、さらに好ましくは−８０℃から＋８０℃のガラス転移温度Ｔｇを有する。稀な場合には、架橋度が高いためガラス転移温度を有さないミクロゲルも使用することができる。
【００２７】
さらに本発明による組成物において使用されるミクロゲル（Ｂ）は、５℃より大きな、好ましくは１０℃より大きな、より好ましくは２０℃より大きなガラス転移の幅を好ましくは有する。一般に、この幅のガラス転移点を有するミクロゲルは、完全に均質に放射線架橋されたミクロゲルとは異なり、完全には均質に架橋されてはいない。これは、例えば本発明による組成物から生成されるミクロゲル含有プラスチック組成物において、モジュールにおける変化が、マトリックス相から分散相に直接的ではないことを意味する。これは、これらの組成物中の急激な応力が、マトリックスおよび分散相間の磨耗効果をもたらすことなく、それ故、機械的特性、膨潤挙動および応力亀裂への影響が有利であることを意味する。
【００２８】
ミクロゲルのガラス転移温度（Ｔｇ）およびガラス転移の幅（ΔＴｇ）は、示差熱分析（ＤＴＡ、示差走査熱分析（ＤＳＣ）ともよばれる）によって、以下の条件下で求められる：ＴｇおよびΔＴｇを求めるには、２回の冷却／加熱サイクルが実施される。ＴｇおよびΔＴｇは、第２の加熱サイクルの間に求められる。測定のために、１０〜１２ｍｇの選択されたミクロゲルを、Ｐｅｒｋｉｎ−Ｅｌｍｅｒ  ＤＳＣ試料ホルダー（標準アルミニウム皿）に入れる。第１のＤＳＣサイクルは、先ず、試料を液体窒素で−１００℃に冷却し、次いで、２０Ｋ／分の速度で＋１５０℃に加熱する。第２のＤＳＣサイクルは、試料温度が＋１５０℃に達したら直ぐに、注意深く試料を冷却することによって始める。冷却を、ほぼ３２０Ｋ／分の速度で実施する。第２の加熱サイクルにおいて、試料を第１のサイクルと同様に、もう一度＋１５０℃に加熱する。第２のサイクルにおける加熱速度は、再び２０Ｋ／分である。ＴｇおよびΔＴｇは、第２の加熱手順でプロットしたＤＳＣ曲線からグラフで求められる。この目的で、ＤＳＣ曲線上に３本の直線を引く。第１の直線をＴｇの下のＤＳＣ曲線の部分に沿って引き、第２の直線を屈曲点でＴｇに走る曲線部分に沿って引き、第３の直線をＴｇの上に位置するＤＳＣ曲線の部分に沿って引く。このようにして、交差する２個の点を有する３本の直線が得られる。交差する２個の点は、それぞれ特性温度として識別される。ガラス転移温度Ｔｇは、これら２つの温度の平均として得られ、ガラス転移の幅ΔＴｇは、この２つの温度間の差から得られる。
【００２９】
好ましくはエネルギーに富む放射線によって架橋されていない、本発明による組成物中に存在するミクロゲルは、本質的に知られている方法において調製することができる（例えば、ＥＰ−Ａ−４０５  ２１６、ＥＰ−Ａ−８５４１７１、ＤＥ−Ａ  ４２２  ０５６３、ＧＢ−ＰＳ  １０７８４００、ＤＥ  １９７  ０１  ４８９．５、ＤＥ  １９７  ０１  ４８８．７、ＤＥ  １９８  ３４  ８０４．５、ＤＥ  １９８  ３４  ８０３．７、ＤＥ  １９８  ３４  ８０２．９、ＤＥ  １９９  ２９  ３４７．３、ＤＥ  １９９  ３９  ８６５．８、ＤＥ  １９９  ４２  ６２０．１、ＤＥ  １９９  ４２  ６１４．７、ＤＥ  １００  ２１  ０７０．８、ＤＥ  １００  ３８  ４８８．９、ＤＥ  １００  ３９  ７４９．２、ＤＥ  １００  ５２  ２８７．４、ＤＥ  １００  ５６  ３１１．２およびＤＥ  １００  ６１  １７４．５参照）。特許（特許出願）ＥＰ−Ａ  ４０５  ２１６、ＤＥ−Ａ  ４２２０５６３およびＧＢ−ＰＳ  １０７８４００は、二重結合含有ゴムを含む混合物における、ＣＲ、ＢＲおよびＮＢＲミクロゲルの使用を特許請求している。ＤＥ  １９７  ０１  ４８９．５は、ＮＲ、ＳＢＲおよびＢＲなどの二重結合含有ゴムを含む混合物における、引き続いて修飾されたミクロゲルの使用を記載している。
【００３０】
ミクロゲルは、好都合には、特に以下のゴムを架橋することによって得られるゴム粒子であると理解される：
ＢＲ：ポリブタジエン
ＡＢＲ：ブタジエン／Ｃ１−Ｃ４アルキルアクリレートコポリマー
ＩＲ：ポリイソプレン
ＳＢＲ：スチレン−ブタジエンコポリマー（スチレン含量１〜６０、好ましくは５〜５０重量％）
Ｘ−ＳＢＲ：カルボキシル化スチレン−ブタジエンコポリマー
ＦＫＭ：フッ素化ゴム
ＡＣＭ：アクリレートゴム
ＮＢＲ：ポリブタジエン−アクリロニトリルコポリマー（アクリロニトリル含量５〜６０好ましくは１０〜５０重量％）
Ｘ−ＮＢＲ：カルボキシル化ニトリルゴム
ＣＲ：ポリクロロプレン
ＩＩＲ：イソブチレン／イソプレンコポリマー（イソプレン含量０．５〜１０重量％）
ＢＩＩＲ：臭素化イソブチレン／イソプレンコポリマー（臭素含量０．１〜１０重量％）
ＣＩＩＲ：塩素化イソブチレン／イソプレンコポリマー（塩素含量０．１〜１０重量％）
ＨＮＢＲ：部分的および完全水素化ニトリルゴム
ＥＰＤＭ：エチレン−プロピレン−ジエンコポリマー
ＥＡＭ：エチレン／アクリレートコポリマー
ＥＶＭ：エチレン／酢酸ビニルコポリマー
ＣＯおよびＥＣＯ：エピクロロヒドリンゴム
Ｑ：シリコーンゴム（シリコーングラフトポリマーを除く）
ＡＵ：ポリエステルウレタンポリマー
ＥＵ：ポリエーテルウレタンポリマー
ＥＮＲ：エポキシ化天然ゴムおよびその混合物。
【００３１】
非架橋ミクロゲル出発物は、好都合には以下の方法によって作成される：
１．乳化重合
２．１の変形では入手できないゴムの溶液重合
３．さらに、例えば天然ゴムラテックスなどの天然に生成するラテックスを使用することができる。
【００３２】
本発明による組成物において、使用されるミクロゲル（Ｂ）は、好ましくは乳化重合および架橋によって得られるものである。
【００３３】
乳化重合によって、本発明により使用されるミクロゲルを調製する場合、以下のラジカル重合性モノマーが使用される：
ブタジエン、スチレン、アクリロニトリル、イソプレン、アクリル酸またはメタクリル酸のエステル、テトラフルロオロエチレン、フッ化ビニリデン、ヘキサフルオロプロペン、２−クロロブタジエン、２，３−ジクロロブタジエン、および二重結合含有カルボン酸（例えば、アクリル酸、メタクリル酸、マレイン酸、イタコン酸、等などの）、二重結合含有ヒドロキシ化合物（例えばヒドロキシエチルメタクリレート、ヒドロキシエチルアクリレート、ヒドロキシブチルメタクリレートなどの）、アミン−官能化（メタ）アクリレート、アクロレイン、Ｎ−ビニル−２−ピロリドン、Ｎ−アリル−尿素およびＮ−アリル−チオ尿素ならびに第二級アミノ−（メタ）アクリレート（２−ｔｅｒｔ−ブチルアミノエチルメタクリレートおよび２−ｔｅｒｔ−ブチルアミノエチルメタクリルアミド等）。ゴムゲルは、架橋活性多官能化合物との共重合によって、または以下に記載する引き続く架橋によって、乳化重合の間に直接架橋することができる。ゴムゲルの直接架橋は、本発明の好ましい実施形態である。好ましい多官能コモノマーは、少なくとも２個、好ましくは２から４個の共重合性Ｃ＝Ｃ二重結合を有する化合物（ジイソプロペニルベンゼン、ジビニルベンゼン、ジビニルエーテル、ジビニルスルホン、ジアリルフタレート、トリアリルシアヌレート、トリアリルイソシアヌレート、１，２−ポリブタジエン、Ｎ，Ｎ’−ｍ−フェニレンマレイミド、２，４−トルイレン−ビス（マレイミド）および／またはトリアリールトリメリテートなどの）である。さらに多価、好ましくは２から４価のＣ２からＣ１０のアルコール（エチレングリコール、プロパンジオール−１，２，ブタンジオール、ヘキサンジオール、２から２０個好ましくは２から８個のオキシエチレン単位を有するポリエチレングリコール、ネオペンチルグリコール、ビスフェノール−Ａ、グリセロール、トリメチロールプロパン、ペンタエリスリトール、脂肪族ジおよびポリオールとマレイン酸、フマル酸および／またはイタコン酸の不飽和ポリエステルを含むソルビトールなどの）のアクリレートおよびメタクリレートも適する。
【００３４】
また、乳化重合の間にゴムミクロゲルに与える架橋は、高転化率にまで重合を継続させることによって、またはモノマー供給プロセスにおいて、高内部転化率で重合させることによって生じ得る。また、他の可能性としては、連鎖移動剤の存在しない乳化重合を実施することが含まれる。
【００３５】
乳化重合に続いて、未架橋または弱く架橋されたミクロゲル出発生成物を架橋するには、乳化重合の間に得られたラテックスを使用するのが最も良い。原則としてこの方法は、異なった方法、例えば、再溶解によって得られる非水ポリマー分散液にも適用することができる。また、天然ゴムラテックスを、この方法において架橋することができる。
【００３６】
適切な架橋活性薬品は、例えば有機過酸化物（ジクミルペルオキシド、ｔ−ブチルクミルペルオキシド、ビス−（ｔ−ブチル−ペルオキシ−イソプロピル）ベンゼン、ジ−ｔ−ブチルペルオキシド、２，５−ジメチルヘキサン−２，５−ジヒドロペルオキシド、２，５−ジメチルヘキシン−３，２，５−ジヒドロペルオキシド、ジベンゾイルペルオキシド、ビス−（２，４−ジクロロベンゾイル）ペルオキシド、ｔ−ブチルパーベンゾエートなどの）、および有機アゾ化合物（アゾ−ビス−イソブチロニトリルおよびアゾ−ビス−シクロヘキサノニトリルなどの）ならびにジ−およびポリメルカプタン化合物（ジメチルカプトエタン、１，６−ジメルカプトヘキサン、１，３，５−トリメルカプトトリアジンおよびビスクロロエチルホルマール、および多硫化ナトリウムのメルカプト停止反応生成物などのメルカプト停止多硫化ゴムなどの）がある。
【００３７】
後架橋を実施するための最適温度は、当然架橋剤の反応性に依存し、室温から約１８０℃までの温度で、場合によって高圧下で実施することができる（Ｈｏｕｂｅｎ−Ｗｅｙｌ、Ｍｅｔｈｏｄｅｎ  ｄｅｒ  ｏｒｇａｎｉｓｃｈｅｎ  Ｃｈｅｍｉｅ、第４版、１４／２巻、８４８頁参照）。特に好ましい架橋剤は、過酸化物である。
【００３８】
また、ミクロゲルを得るためのＣ＝Ｃ二重結合含有ゴムの架橋は、分散液またはエマルジョンにおいて、米国特許第５，３０２，６９６号または米国特許第５，４４２，００９号に記載されているようにヒドラジン、または場合によって他の水素化剤、例えば有機金属水素化物錯体によって、Ｃ＝Ｃ二重結合を同時に部分的に、場合によって完全に水素化することにより実施することができる。
【００３９】
凝集によって粒子を大きくすることを、場合により後架橋の前、途中または後に実施することができる。
【００４０】
本発明により好ましく使用される調製方法の場合、エネルギーに富む放射線を使用しなくとも、不完全に均質に架橋されたミクロゲルが常に得られ、これが上記の利点をもたらす。
【００４１】
また、溶液重合によって調製されたゴムは、ミクロゲルを調製する出発生成物として使用することができる。この場合、このプロセスは、適切な有機溶媒中のこれらゴムの溶液から開始される。
【００４２】
ミクロゲルに対する所望の大きさは、適切な粒径範囲のゴム分散液が得られるように適当な装置を使用して、場合によって例えば界面活性剤などの適切な表面活性助剤と一緒に、液体媒体において好ましくは水中において、ゴム溶液を混合することによって作成される。分散された溶液ゴムを架橋するために、エマルジョンポリマーの引き続いての架橋について、上記と同様の手順が使用される。適切な架橋剤は、上記の化合物であり、分散液を調製するために使用される溶媒は、例えば蒸留によって、架橋手順の前に、場合によって除去される。
【００４３】
本発明による組成物を生産するために使用されるミクロゲルは、実質上、特に表面に反応基を有さない非修飾ミクロゲル、さらにまた特に表面において官能基で修飾された修飾ミクロゲルであってよい。後者のミクロゲルは、既に架橋されたミクロゲルをＣ＝Ｃ二重結合と反応し得る化合物で化学的に転化することによって生産することができる。これらの反応性薬品は、その特に極性基（例えば、アルデヒド、ヒドロキシル、カルボキシル、ニトリル等などの）、ならびに硫黄含有基（例えば、メルカプト、ジチオカルバメート、ポリスルフィド、キサントゲネート、チオベンツチアゾールおよび／またはジチオリン酸基などの）および／または不飽和ジカルボン酸基の助けによって、ミクロゲルに化学的に結合することができる化合物である。また、これは、Ｎ，Ｎ’−ｍ−フェニレンジアミンにも適用される。ミクロゲル修飾の目的は、本発明による組成物を、ミクロゲルが組み込まれる引き続くマトリックスの製造に使用する場合に、また本発明による組成物を、生産の間の良好な分散性、さらにまた良好な結合を実現するためにマトリックス中に組み込むために使用する場合に、ミクロゲル相溶性を改善することである。
【００４４】
修飾の特に好ましい方法は、ミクロゲルを官能性モノマーでグラフトすること、ならびに低分子量薬品と反応させることである。
【００４５】
ミクロゲルを官能性モノマーでグラフトするには、水性ミクロゲル分散液を好都合には出発材料に使用し、これを極性モノマー（アクリル酸、メタクリル酸、イタコン酸、ヒドロキシエチル（メタ）アクリレート、ヒドロキシプロピル（メタ）アクリレート、ヒドロキシブチル（メタ）アクリレート、アクリルアミド、メタクリルアミド、アクリロニトリル、アクロレイン、Ｎ−ビニル−２−ピロリドン、Ｎ−アリル−尿素およびＮ−アリル−チオ尿素、ならびに第二級アミノ（メタ）アクリレート（２−ｔｅｒｔ−ブチルアミノエチルメタクリレートおよび２−ｔｅｒｔ−ブチルアミノエチルメタクリルアミドなど）とラジカル乳化重合の条件化で反応させる。コア／シェル形態を有するミクロゲルは、このようにして得られ、シェルは、マトリックスと高度の相溶性を有することが意図される。修飾ステップにおいて使用されるモノマーは、非修飾ミクロゲル上にできるだけ定量的にグラフト化される。官能基モノマーは、好都合には、ミクロゲルの完全な架橋の前に添加される。
【００４６】
原則として、非水システムにおけるミクロゲルのグラフト化も考えられ、イオン重合の方法によるモノマーでの修飾もここでは可能である。
【００４７】
以下の反応試薬が、低分子量薬品によるミクロゲルの表面修飾に特に適する：硫黄元素、硫化水素、および／またはアルキルポリメルカプタン（１，２−ジメルカプトエタンまたは１，６−ジメルカプトヘキサンなど）また、ジアルキルおよびジアルキルアリールジチオカルバメート（ジメチルジチオカルバメートおよび／またはジベンジルジチオカルバメートのアルカリ金属塩など）、さらに、アルキルおよびアリールキサントゲン酸塩（メチルキサントゲン酸カリウムおよびイソプロピルキサントゲン酸ナトリウムなど）、ならびにジブチルジチオリン酸およびジオクチルジチオリン酸、ならびにドデシルジチオリン酸のアルカリまたはアルカリ土類金属との反応物。言及した反応は、有利には硫黄の存在において、また実施することができ、硫黄は多硫化物結合の生成によって組み込まれる。この化合物の添加について、有機および無機過酸化物および／またはアゾ開始剤などのラジカル開始剤を添加することができる。
【００４８】
例えば、オゾン分解によって、または塩素、臭素またはヨウ素によるハロゲン化によってなど、二重結合含有ミクロゲルの修飾も可能である。例えば、エポキシ化ミクロゲルからのヒドロキシル基修飾ミクロゲルの作成などの、修飾ミクロゲルのさらなる反応も、ミクロゲルの化学修飾であると理解される。
【００４９】
好ましい実施形態において、ミクロゲルは、特にまた、ミクロゲルの表面で、ヒドロキシル基によって修飾される。ミクロゲルのヒドロキシル基含量は、アセト無水物との反応およびそのときに放出される酢酸を、ＤＩＮ５３２４０に従って、ＫＯＨで適定することによって、単位ｍｇＫＯＨ／ｇポリマーのヒドロキシル価として求められる。ミクロゲルのヒドロキシル価は、好ましくは０．１と１００の間、さらに好ましくは０．５と５０ｍｇＫＯＨ／ｇポリマーの間である。
【００５０】
使用される修飾の量は、個々の場合において、特定されるその有効性および必要条件によって決定され、使用されるゴムミクロゲルの総量に基づいて０．０５〜３０重量％の範囲であり、特に好ましくはゴムゲルの総量に基づいて０．５〜１０重量％の範囲である。
【００５１】
修飾反応は、場合によって１から３０バールの圧力下で、０〜１８０℃、好ましくは２０〜９５℃の温度で実施される。修飾は、ゴムミクロゲル上で、塊状で、またはその分散液の形態において行うことができ、分散液の場合には、不活性有機溶媒または水も反応媒体として使用することができる。修飾は、特に好ましくは架橋ゴムの水性分散液において実施される。
【００５２】
非極性ゴムまたは非極性熱可塑性材料（例えば、ポリプロピレン、ポリエチレン、およびスチレン、ブタジエン、イソプレン（ＳＢＲ、ＳＩＲ）をベースとするブロックコポリマー、および水素化イソプレンスチレンブロックコポリマー（ＳＥＢＳ）、および通常のＴＰＥ−０ｓおよびＴＰＥ−Ｖｓ等などの）に組み込むために使用される本発明による組成物に対して、非修飾ミクロゲルの使用が、特に好ましい。
【００５３】
修飾ミクロゲルの使用は、特に、極性ゴムまたは極性熱可塑性材料（例えば、ＰＡ、ＴＰＥ−Ａ、ＰＵ、ＴＰＥ−Ｕ、ＰＣ、ＰＥＴ、ＰＢＴ、ＰＯＭ、ＰＭＭＡ、ＰＶＣ、ＡＢＳ、ＰＴＦＡ、ＰＶＤＦ、等などの）に組み込むために使用される本発明による組成物に対して好ましい。
【００５４】
調製されたミクロゲルの平均直径は、例えば、全てのミクロゲル粒子の少なくとも７５％が、０．０９５マイクロメーターと０．１０５マイクロメーター間の大きさを有する粒径分布を実現することができるように、例えば０．１マイクロメーター（１００ｎｍ）±０．０１マイクロメーター（１０ｎｍ）の高い精度で調整することができる。ミクロゲルの他の平均直径は、特に５から５００ｎｍの範囲で作成することができ、同程度の精度（全ての粒子の少なくとも７５重量％が、積算された粒径分布曲線（光散乱によって求められる）の最大付近、最大の上下±１０％の範囲内に位置する。）で調整することができる。これは、本発明による組成物において分散されたミクロゲルの形態が、事実上「ぴったり」と調整することができ、本発明による組成物の特性、および例えば本発明の組成物から生産されたプラスチック材料の特性をこのように調整し得ることを意味する。
【００５５】
このように調製された、好ましくはＢＲ、ＳＢＲ、ＮＢＲ、ＳＮＢＲ、またはアクリロニトリルまたはＡＢＲをベースとするミクロゲルの処理は、例えば蒸発、凝縮、他のラテックスポリマーとの共凝縮、凍結凝縮（米国特許ＰＳ第２１８７１４６号参照）、または噴霧乾燥によって実現することができる。噴霧乾燥によって処理する場合、例えば、ＣａＣＯ３またはシリカなどの流動促進剤も、標準手法として添加することができる。
【００５６】
本発明による組成物の好ましい実施形態において、ミクロゲル（Ｂ）は、ゴムをベースとする。
【００５７】
本発明による組成物の好ましい実施形態において、ミクロゲル（Ｂ）は、Ｃ＝Ｃ二重結合と反応することができる官能基によって修飾される。
【００５８】
好ましい実施形態において、ミクロゲル（Ｂ）は、２３℃においてトルエン中、１から１５の膨潤指数を有する。
【００５９】
本発明による組成物は、２０℃において、ＤＩＮ５３０１８に従ってコーンおよびプレート粘度計を使用して、５ｓ−１の速度で、好ましくは２ｍＰａｓから５０００００００ｍＰａｓ、さらに好ましくは５０から３００００００ｍＰａｓの粘度を有する。
【００６０】
有機非架橋性媒体（Ａ）
本発明による組成物は、１２０℃において、３００００ｍＰａｓ未満、好ましくは１０００ｍＰａｓ未満、さらに好ましくは２００ｍＰａｓ未満、よりさらに好ましくは１００ｍＰａｓ未満、特に好ましくは１２０℃で２０ｍＰａｓ未満の粘度を有する、少なくとも１種の有機媒体（Ａ）含む。かかる媒体は、室温（２℃）において液体から固体であり、好ましくは液体または流し込み可能である。
【００６１】
本発明の状況における有機媒体は、媒体が少なくとも１個の炭素原子を含むことを意味する。
【００６２】
本発明の状況における非架橋性媒体は、特に通常のモノマーまたはプレポリマーなどの、ヘテロ原子含有官能基またはＣ＝Ｃ基により架橋することができるいかなる基も含まないものであると理解され、これらヘテロ原子含有官能基またはＣ＝Ｃ基とは、通常の方法において、ラジカル的に、紫外線を使用して、熱的に、および/または架橋剤（例えば、ポリイソシアナート、ポリアミン、酸無水物）等の添加によるオリゴマーまたはポリマーの形成を伴うポリ付加またはポリ縮合によって、通常的に架橋または重合されるものである。本発明よれば、有機非架橋性媒体として使用することができる媒体は、例えば一定割合の不飽和結合（ある種のポリエステル油、なたね油等）またはヒドロキシ基（ポリエーテル）を含むが、通常の方法では重合または架橋して、オリゴマーまたはポリマーを与えない媒体でもある。また、非架橋性媒体は、特に溶媒、特にＤＩＮ  ５５  ９４５による溶媒である。
【００６３】
非架橋性媒体（Ａ）は、室温において（２０℃）液体であり、特に炭化水素（１個または複数の置換基（塩素、フッ素などのハロゲン、ヒドロキシ、オキソ、アミノ、カルボキシ、カルボニル、アセト、アミドから選択される）で場合によって置換することができる、直鎖、分枝、環式、飽和、不飽和および/または芳香族の１〜２００個の炭素原子を有する炭化水素）、合成炭化水素、ポリエーテル油、エステル油、リン酸塩、シリコン含有油、ハロゲン化炭化水素または完全ハロゲン化炭化水素（例えば、Ｕｌｌｍａｎｎｓ  Ｅｎｚｙｋｌｏｐａｄｉｅ  ｄｅｒ  ｔｅｃｈｎｉｓｃｈｅｎ  Ｃｈｅｍｉｅ、Ｖｅｒｌａｇ  Ｃｈｅｍｉｅ  Ｗｅｉｈｅｉｍ、２０巻、（１９８１）４５７以下参照、５０４、５０７以下参照、５１７／５１８、５２４参照）である、好ましくは非架橋性媒体である。
【００６４】
これら非架橋性媒体（Ａ）は、特に４０℃における２から１５００ｍｍ２／ｓ（ｃＳＴ）の粘度によって特徴づけられる。非架橋性媒体（Ａ）は、好ましくは、室温（２０℃）において液体であり、特にＤＩＮ  ５５  ９４５による溶媒（キシレン、ソルベントナフサ、メチルエチルケトン、酢酸メトキシプロピル、Ｎ−メチルピロリドン、ジメチルスルホキシドなどの）である非架橋性媒体である。
【００６５】
合成炭化水素は、オレフィンの重合、オレフィンまたは塩素化パラフィンと、芳香族組成物との縮合、または塩素化パラフィンの脱塩素化縮合によって得られる。ポリマー油の例は、エチレンポリマー、プロピレンポリマー、ポリブテン、高級オレフィンのポリマー、アルキル芳香族組成物である。エチレンポリマーは、４００から２０００ｇ／モルの間の分子量を有する。ポリブテンは、３００から１５００ｇ／モルの間の分子量を有する。
【００６６】
ポリエーテル油の場合には、以下のものが差別化される：脂肪族ポリエーテル油、ポリアルキレングリコール、特にポリエチレングリコールおよびポリプロピレングリコール、これらの混合ポリマー、そのモノおよびジエーテルおよびエステルエーテルおよびジエステル、およびテトラヒドロフランポリマー油、パーフルオロアルキルエーテル、およびポリフェニルエーテルである。パーフルオロアルキルエーテルは、１０００〜１００００ｇ／モルの分子量を有する。脂肪族ポリエーテル油は、３８℃において８から１９５００ｍｍ２／ｓの粘度を有する。
【００６７】
ポリフェニルエーテルは、アルカリ金属フェノレートとハロゲノベンゼンとの縮合によって調製される。ジフェニルエーテルおよびそのアルキル誘導体も使用される。
【００６８】
エステル油の例は、アジピン酸のアルキルエステル、ビス−（２−エチルヘキシル）セバケート、およびビス−（３，５，５−トリメチルヘキシル）セバケートまたはアジペート、ならびにＴＭＰオレエートなどの、モノまたは多官能アルコールとの天然脂肪酸エステルである。フッ素含有エステル油は、他のクラスを形成する。リン酸塩には、トリアリール、トリアルキル、およびアルキルアリールリン酸塩が含まれる。例は、トリ−（２−エチルヘキシル）リン酸塩およびビス−（２−エチルヘキシル）−フェニルリン酸塩である。
【００６９】
シリコン含有油は、シリコーン油（アルキルおよびアリールシロキサン系列のポリマー）およびケイ酸塩である。
【００７０】
再生可能非架橋性有機媒体は、ナタネ油、ヒマワリ油である。
【００７１】
ハロゲン化炭化水素および完全ハロゲン化炭化水素は、クロロトリフルオロエチレンポリマー油およびヘキサフルオロベンゼンなどの塩素化パラフィンを含む。
【００７２】
ＤＩＮ  ５５  ９４５による（非反応性）溶媒は、ヘキサン、特別の沸点のスピリット、ホワイトスピリット、キシレン、ソルベントナフサ、バルサム性テレビン油、メチルエチルケトン、メチルイソブチルケトン、メチルアミルケトン、イソホロン、ブチルアセテート、１−メトキシプロピルアセテート、ブチルグリコールアセテート、エチルジグリコールアセテート、およびＮ−メチルピロリドンである（Ｂｒｏｃｋ、Ｔｈｏｍａｓ、Ｇｒｏｔｅｋｌａｅｓ、Ｍｉｃｈａｅｌ、Ｍｉｓｃｈｋｅ、Ｐｅｔｅｒ、Ｌｅｈｒｂｕｃｈ  ｄｅｒ  Ｌａｃｋｔｅｃｈｎｏｌｏｇｉｅ、Ｃｕｒｔ  Ｒ．Ｖｉｎｃｅｎｔｚ  Ｖｅｒｌａｇ  Ｈａｎｎｏｖｅｒ（１９９８）９３以下参照）。
【００７３】
特に好ましい非架橋性媒体には、ポリエーテル、例えばＢａｙｌｕｂｅ  ６８ＣＬ、ナフテン系油、例えばＮｙｎａｓ  Ｔ  １１０、パラフィン系高精製鉱油、例えばＳｈｅｌｌ  Ｃａｔａｎｅｘ  Ｓ  ９３２、エステル油、例えばメチルエステル  ＳＵ、再生可能原材料に基づく油、例えば精製ナタネ油、が含まれる。特に好ましい非架橋性媒体（Ａ）は、ＤＩＮ  ５５  ９４５による、大きなクラスの炭化水素、ポリエーテル油および溶媒である。
【００７４】
増粘剤（Ｃ）
本発明の状況において、本発明による組成物において使用される増粘剤（Ｃ）は、膨潤剤と呼ぶこともできる。これらは、液体を吸い込み、したがって、膨潤する（Ｒｏｍｐｐ  Ｌｅｘｉｋｏｎ  ｄｅｒ  Ｃｈｅｍｉｅ、第１０版参照）。これらは、好都合には、天然の有機増粘剤、天然の有機増粘剤の誘導体、合成有機増粘剤、無機増粘剤から選択される。これらは、特に好ましくはポリ尿素および置換ポリ尿素から選択される。本発明による（ポリ）尿素は、モノ尿素化合物およびポリ尿素化合物を含むものと意図される。モノ尿素化合物は、分子中に基、
【００７５】
【化１】
0005474273.tif 000002
を有するものであり、自由原子価は、少なくとも１個の有機基によって飽和されており、したがって、尿素自体は除外される。しかし、本発明よれば、分子中に少なくとも２個の基、
【００７６】
【化２】
0005474273.tif 000003
を有するポリ尿素化合物が、特に好ましい。適切なポリ尿素の調製方法に関しては、例えばＷＯ０２／０２６８３が参考になる。他の増粘剤には、ジ尿素誘導体、トリ尿素誘導体、テトラ尿素誘導体、ベントナイト、ヘクトナイト、モンモリロナイト、高分散シリカ、合成シリカ、ポリエチレン、ポリプロピレン、ポリテトラフルオロエチレン、置換ポリアミド、ポリイミド、異なる金属塩基による単一石鹸（例えば、カルシウム、ナトリウム、リチウムステアレート石鹸、リチウム  １２−ヒドロキシステアレート、アルミニウムステアレート石鹸）が含まれ、単一石鹸は、１種の金属塩基と脂肪酸から作製される。増粘剤分子は全て同一である。異なる金属塩基による混合石鹸；混合石鹸は、異なる金属塩基と１種の脂肪酸から作製される。異なる金属塩基による複合石鹸は、例えばカルシウム複合石鹸、ナトリウム複合石鹸、リチウム複合石鹸、アルミニウム複合石鹸であり、複合石鹸は、金属塩基、典型的非脂肪酸（例えば、酢酸、安息香酸、ホウ酸）と脂肪酸から作製され、これらは、均一な同一増粘剤分子を含まない。前記の増粘剤における脂肪酸は、例えばカプロン酸、カプリル酸、カプリン酸、ラウリン酸、ミリスチン酸、パルミチン酸、ステアリン酸、アラキジン酸、ベヘン酸、リグノセリン酸、ならびにヘキサデセノイン酸、テトラデセノイン酸、オレイン酸、エルカ酸、ヒマシ油酸（ｃａｓｔｏｒ）、リノール酸、リノレイン酸、エラエオステリン酸（ｅｌａｅｏｓｔｅｒｉｃ  ａｃｉｄ）、リカノレイン酸（ｌｉｃａｎｏｌｅｉｃ  ａｃｉｄ）およびイワシ酸である。
【００７７】
他の増粘剤は、セルロースエーテル、ヒドロキシエチルセルロース、ヒドロキシプロピルセルロース、ポリアクリル酸およびポリメタクリル酸化合物、ビニルポリマー、ポリカルボン酸およびポリエーテルである。
【００７８】
また、本発明により使用されるミクロゲル（Ｂ）は、増粘効果を有することがあるが、本発明により使用される増粘剤（Ｃ）とは異なる。というのは、増粘剤（Ｃ）は、ミクロゲルではないからである。
【００７９】
本発明により使用される増粘剤（Ｃ）は、好ましくはポリ尿素増粘剤、ベントナイト、シリカゲルまたは無機石鹸増粘剤である。
【００８０】
本発明による組成物は、好ましくは組成物の総量に基づいて、０．１から９０重量％のミクロゲル（Ｂ）および増粘剤（Ｃ）を一緒に添加されて含み、ミクロゲル（Ｂ）対増粘剤（Ｃ）の重量比は、０．１：９９．９から９９．９：０．１である。
【００８１】
さらに好ましくは、ミクロゲル（Ｂ）と増粘剤（Ｃ）の和に対する非架橋性有機媒体（Ａ）の重量比は、７０：３０から９９．７：０．３、特に好ましくは８０：２０から９０：１０である。
【００８２】
本発明による組成物は、非架橋性有機媒体（Ａ）１０から９９．９重量％を好ましくは含む。
【００８３】
さらに、本発明による組成物は、好ましくは０．５から９０重量％、さらに好ましくは２から４０重量％、よりさらに好ましくは５から３０重量％の、組成物の総量に基づいたミクロゲル（Ｂ）と増粘剤（Ｃ）の和を含む。
【００８４】
さらに、本発明による組成物は、好ましくは１０から９９．５重量％、さらに好ましくは４０から９７重量％、よりさらに好ましくは５０から９５重量％、特に好ましくは６０から９５重量％の有機媒体（Ａ）を含む。
【００８５】
本発明による組成物は、好ましくは非架橋性有機媒体（Ａ）、ミクロゲル（Ｂ）、増粘剤（Ｃ）、および場合によって下記の他の成分を含む。水の存在は、好ましくない。本発明による組成物は、好ましくは０．８重量％未満、さらに好ましくは０．５重量％未満の水を含む。特に好ましくは、水の存在は、除外される（＜０．１重量％）。一般に、製造方法の結果として、本発明による組成物には、水が存在しない。
【００８６】
本発明による組成物は、分散助剤、酸化防止剤、極圧および磨耗保護添加剤、固体潤滑剤、摩擦改質剤、界面活性剤分散添加剤、泡防止剤、流動点降下剤、接着性向上剤、防腐剤、着色剤、静電防止剤、脱泡剤、流動促進剤、流動制御剤、基質湿潤用助剤、抗析出剤、導電性を制御するための基質湿潤制御用助剤、脱乳化剤、耐食性添加剤、非鉄金属奪活剤、摩擦係数を変更するための薬品等（Ｗ．Ｊ．Ｂａｒｔｚ、Ａｄｄｉｔｉｖｅ  ｉｎ  Ｓｃｈｍｉｅｒｓｔｏｆｆｅｎ  １９９４  Ｅｘｐｅｒｔ  Ｖｅｒｌａｇ  Ｒｅｎｎｉｎｇｅｎ−Ｍａｌｍｓｈｅｉｍ）などの、その他の充填剤、顔料、および添加剤を含むことができる。
【００８７】
上記の添加剤を、特に均質に、本発明による組成物中に組み込むことができ、これは、また、それから製造される、ポリマー組成物、潤滑剤等の生産物の改良をもたらす。
【００８８】
非架橋性有機媒体（Ａ）、およびそれから製造されるミクロゲル含有プラスチック材料を含む本発明による組成物を製造するための、特に適切な顔料、充填剤は、例えば、有機および無機顔料、珪酸質の充填剤（カオリン、タルカムなどの）、カルシウムカーボネートなどのカーボネート、ドロマイト、硫酸バリウム、金属酸化物（酸化亜鉛、酸化カルシウム、酸化マグネシウム、酸化アルミニウムなどの）、高分散シリカ（沈殿シリカおよび熱的に製造されたシリカ）、増粘剤として使用されない後者のもの、金属水酸化物（水酸化アルミニウムおよび水酸化マグネシウムなどの）、ガラス繊維、ガラス繊維製品（スレート、ストランド、またはガラスマイクロビーズ）、炭素繊維、熱可塑性繊維（ポリアミド、ポリエステル、アラミド）、ポリクロロプレンおよび/またはポリブタジエンをベースとするゴムゲル、または高架橋度および５から１０００ｎｍの粒径を有する任意の他の前記ゲル粒子である。
【００８９】
言及した充填剤は、単独または混合物として使用され得る。本方法の特に好ましい実施形態において、０．５から３０重量部のゴムゲル（Ｂ）＋増粘剤（Ｃ）、場合によって０．１から４０重量部の充填剤と一緒に、および３０から９９．５重量部の液体非架橋性媒体（Ａ）が、本発明による組成物を生成するために使用される。
【００９０】
本発明による組成物は、抗酸化剤、熱安定剤、光保護剤、抗オゾン剤、加工助剤、可塑
剤、粘着性付与剤、発泡剤、着色剤、ワックス、増量剤、有機酸および、例えばトリメト
キシシランなどの充填剤活性化剤、ポリエチレングリコールまたは記載された工業におい
て知られているその他のものを含むことができる。
【００９１】
通常の量において使用される助剤は、とりわけ意図する用途によって決められる。通常の量は、例えば、液体媒体（Ａ）の量、または使用されるゴムゲル（Ｂ）に基づいて０．１から５０重量％の量である。
【００９２】
好ましい実施形態において、本発明による組成物は、少なくとも１種の１２０℃で３００００ｍＰａｓ未満の粘度を有する非架橋性有機媒体（Ａ）と、好ましくはエネルギーに富む放射線によって架橋されていない少なくとも１種の乾燥ミクロゲル粉（Ｂ）（好ましくは１重量％未満、さらに好ましくは０．５重量％未満の揮発性物質）（成分（Ａ）と（Ｂ）を混合する場合は、ミクロゲルラテックスは使用されない。）、および場合によって増粘剤（Ｃ）を混合することによって製造され、混合にはホモジナイザー、パールミル、三本ロールミル、単軸スクリューまたは多軸スクリュー押出機、混練機および/または溶解機、好ましくはホモジナイザー、パールミルまたは三本ロールを使用する。増粘剤（Ｃ）は、均質化の間に存在してよく、または後に添加されてよい。増粘剤（Ｃ）は、好ましくは均質化の間に存在する。
【００９３】
生産される組成物の粘度に関して、非常に高い粘性（殆んど固体から固体）の組成物だけに好ましくは使用することができる混練機は、非常に限定された範囲で使用することができ、すなわち特別の場合にだけ使用される。
【００９４】
パールミルの欠点は、比較的、粘度範囲が限定され（薄い組成物に向く）、清掃手順に非常にコストがかかり、使用し得る組成物に対する生産物交換が高価であり、ボールおよびミリング装置の磨耗があることである。
【００９５】
本発明による組成物の均質化は、特に好ましくはホモジナイザーまたは三本ロールミルにおいて実施される。三本ロールミルの欠点は、比較的、粘度範囲が限定され（非常に厚い組成物に向く）、処理量が低く、作業が非密閉型であることである（作業員の保護に欠点がある）。
【００９６】
したがって、本発明による組成物の均質化は、ホモジナイザーを使用して非常に好ましく実施される。ホモジナイザーは、薄い組成物および厚い組成物の処理を高出力（高適応性）でできるようにする。生産物の交換が比較的迅速に可能であり、何の問題もない。
【００９７】
ミクロゲル（Ｂ）を非架橋性有機媒体（Ａ）中に分散できることは、驚きであり、新規なことである。分散が、一次粒子にまで実現することは特に驚きである（実施例参照）。
【００９８】
液体媒体（Ａ）中の、ミクロゲル（Ｂ）の分散、および場合によって増粘剤（Ｃ）の分散は、均質化バルブ（図１参照）中のホモジナイザーにおいて、好都合に実施される。
【００９９】
本発明により、好ましく使用されるプロセスにおいて、凝集物を結合体および/または一次粒子に予備分割する。凝集物は、物理的に分離可能な単位であり、これを分散する間に、一次粒子の大きさには変化は生じない。
【０１００】
図１はホモジナイザーバルブの機能のモードを示す。
【０１０１】
均質化されるべき生成物は、低速で均質化バルブに入り、ホモジナイザースリットにおいて高速に加速される。分散は、スリットの後で、乱流およびキャビテーションにより主として行われる。（Ｗｉｌｌｉａｍ  Ｄ．Ｐａｎｄｏｌｆｅ、Ｐｅｄｅｒ  Ｂａｅｋｇａａｒｄ、Ｍａｒｋｅｔｉｎｇ  Ｂｕｌｌｅｔｉｎ  ｆｒｏｍ  ＡＰＶ  Ｈｏｍｏｇｅｎｉｓｅｒ  Ｇｒｏｕｐ−  Ｈｏｍｇｅｎｉｚｅｒ  Ｇｒｏｕｐ−「高圧ホモジナイザー、プロセス、製品および適用分野（Ｈｉｇｈ−ｐｒｅｓｓｕｒｅ  ｈｏｍｇｅｎｉｚｅｒｓ、ｐｒｏｃｅｓｓｅｓ、ｐｒｏｄｕｃｔ  ａｎｄ  ａｐｐｌｉｃａｔｉｏｎｓ）」
【０１０２】
ホモジナイザー中に、供給された場合の本発明による組成物の温度は、好都合には−４０〜１４０℃、好ましくは２０〜８０℃である。
【０１０３】
均質化される本発明による組成物は、好都合には２０から４０００バール、好ましくは１００から４０００バール、好ましくは２００から４０００バール、好ましくは２００から２０００バール、非常に好ましくは５００から１５００バールで機械中で均質化される。通過回数は、実際の材料に望まれる分散品質によって決まり、１から２０回、好ましくは１から１０回、さらに好ましくは１から４回、機械を通すことができる。
【０１０４】
本発明により生産された組成物は、特に微細な粒子分布を有し、これは特にホモジナイザーで実現され、ホモジナイザーは、また液体媒体および得られた組成物の粘度および必要な温度ならびに分散材料を変化させることについて、プロセスの適応性に関して非常に有利である。
【０１０５】
また、本発明は、潤滑剤、被覆剤、接着剤、ゴム、ポリマー、プラスチック材料およびＴＰＥｓまた、通常のプロセスによってそれから製造された成形品および被覆における、本発明による組成物の使用を可能にする。
【０１０６】
本発明を、以下の実施例を見ることによってさらに詳細に説明する。明らかに、本発明は、これら実施例に限定されるものではない。
【実施例】
【０１０７】
ミクロゲル、増粘剤および使用された潤滑剤
Ｍｉｃｒｏｍｏｒｐｈ  ５Ｐは、ＲｈｅｉｎＣｈｅｍｉｅ  Ｒｈｅｉｎａｕ  ＧｍｂＨからのＳＢＲをベースとするＯＨ価４を有する架橋ゴムゲルである。
【０１０８】
Ｍｉｃｒｏｍｏｒｐｈ  １Ｐは、ＲｈｅｉｎＣｈｅｍｉｅ  Ｒｈｅｉｎａｕ  ＧｍｂＨからのＳＢＲをベースとする架橋、表面修飾ゴムゲルである。
【０１０９】
ＯＢＲ  １３２６Ｋは、Ｌａｎｘｅｓｓ  ＡＧからのＢＲ（ブタジエンゴム）をベースとする架橋、表面修飾ゴムゲル（実験室生成物）である。
【０１１０】
ＯＢＲ  １２９５は、Ｌａｎｘｅｓｓ  ＡＧからのアクリロニトリルをベースとする架橋、非表面修飾ゴムゲル（実験室生成物）である(表１)。
【０１１１】
Ａｄｄｉｔｉｎ  Ｍ  １０４１１は、ＲｈｅｉｎＣｈｅｍｉｅ  Ｒｈｅｉｎａｕ  ＧｍｂＨからのポリ尿素増粘剤である。
【０１１２】
Ｎｙｎａｓ  Ｔ  １１０は、Ｎｙｎａｓ  Ｎａｐｈｔｈｅｎｎｉｃｓ  ＡＢからの水素化ナフテン系オイルである。
【０１１３】
【表１】
0005474273.tif 000004
【０１１４】
ゲルに対する特性データを表２に要約する。
【０１１５】
【表２】
0005474273.tif 000005
表に対する凡例：
ＤＣＰ：ジクミルペルオキシド
ｄ５０：直径ｄ５０は、ＤＩＮ  ５３  ２０６に従って、平均と定義される。これは、ラテックス中の粒子の平均直径を表す。ラテックス粒子の粒子直径を、ここでは超遠心処理（Ｗ．Ｓｃｈｏｌｔａｎ、Ｈ．Ｌａｎｇｅ：「Ｂｅｓｔｉｍｍｕｎｇ  ｄｅｒ  Ｔｅｉｌｃｈｅｎｇｒｏｓｅｎｖｅｒｔｅｉｌｕｎｇ  ｖｏｎ  Ｌａｔｉｃｅｓ  ｍｉｔ  ｄｅｒ  Ｕｌｔｒａｚｉｎｔｒｉｆｕｇｅ」、Ｋｏｌｌｏｉｄ−Ｚｅｉｔｓｃｈｒｉｆｔ  ｕｎｄ  Ｚｅｉｔｓｃｈｒｉｆｔ  ｆｕｒ  Ｐｏｌｙｍｅｒｅ（１９７２）２５０版、８号）を使用して求めた。本発明による組成物における、ラテックスに対する、および一次粒子に対する直径のデータは、同じである。これはミクロゲル粒子の粒径は、本発明による組成物生成の間に変化しないからである。
【０１１６】
Ｔｇ：ガラス転移温度
ＴｇおよびΔＴｇを求めるために、Ｐｅｒｋｉｎ−Ｅｌｍｅｒ  ＤＳＣ−２機器を使用する。
【０１１７】
膨潤指数  ＱＩ
膨潤指数  ＱＩを以下のように求めた。
【０１１８】
膨潤指数は、トルエン中２３℃で２４時間放置した後の、膨潤した溶媒含有ミクロゲルの重量と乾燥ミクロゲルの重量から求める：
Ｑｉ＝ミクロゲルの湿潤重量／ミクロゲルの乾燥重量
膨潤指数を求めるために、２５０ｍｇのミクロゲルを、２４時間、２５ｍｌのトルエン中で振とうしながら膨潤する。トルエンで膨潤された（湿潤）ゲルを、２００００ｒｐｍで遠心処理した後、計量し、次いで、７０℃で恒量になるまで乾燥し、再び計量した。
【０１１９】
ＯＨ  価（ヒドロキシル価）
ＯＨ  価（ヒドロキシル価）は、ＤＩＮ  ５３２４０に従って求められ、無水酢酸でアセチル化する間に１ｇの物質から放出される酢酸の量と当量である、ｍｇにおけるＫＯＨの量に対応する。
【０１２０】
酸価
酸価は、上記の通り、ＤＩＮ５３４０２に従って求められ、１ｇのポリマーを中和するために必要とされる、ｍｇにおけるＫＯＨの量に対応する。
【０１２１】
ゲル含量
ゲル含量は、２３℃でトルエン中に不溶である部分に対応する。ゲル含量は、乾燥残渣と初期に計量した量との商によって与えられ、重量百分率として示される。
【０１２２】
Ｍｉｃｒｏｍｏｒｐｈ  １Ｐを得るための調製実施例１
Ｍｉｃｒｏｍｏｒｐｈ  １Ｐは、ヒドロキシル修飾ＳＢＲをベースとするミクロゲルであり、架橋コモノマー、エチレングリコールジメタクリレートを使用して直接乳化重合によって調製される。
【０１２３】
長鎖アルキルスルホン酸のＮａ塩３２５ｇ（Ｂａｙｅｒ  ＡＧからのＭｅｒｓｏｌａｔ  Ｋ３０／９５、３３０ｇ）およびメチレン−橋かけナフタレンスルホン酸のＮａ塩（Ｂａｙｅｒ  ＡＧからのＢａｙｋａｎｏｌ  ＰＱ）２３５ｇを水１８．７１ｋｇ中に溶解し、４０  ｌオートクレーブ中に入れる。オートクレーブを３回排気し窒素で充填する。次いで、スチレン８．８２ｋｇ、ブタジエン１．３２ｋｇ、エチレングリコールジメタクリレート（９０％）５０３ｇ、ヒドロキシエチルメタクリレート（９６％）３１４ｇ、およびハイドロキノンモノメチルエーテル０．７５ｇを添加する。反応混合物を撹拌しながら３０℃に加熱する。次いで、水１７０ｇ、エチレンジアミン四酢酸（Ｍｅｒｃｋ−Ｓｃｈｕｃｈａｒｄｔ）１．６９ｇ、鉄（ＩＩ）スルフェート＊７Ｈ２Ｏ  １．３５ｇ、ロンガリットＣ（Ｍｅｒｃｋ−Ｓｃｈｕｃｈａｒｄｔ）３．４７ｇ、およびリン酸三ナトリウム＊１２Ｈ２Ｏ  ５．２４ｇを添加した。ｐ−メンタンヒドロペルオキシド（Ａｋｚｏ−ＤｅｇｕｓｓａからのＴｒｉｇｏｎｏｘ  ＮＴ  ５０）の水溶液２．８ｇおよび水２５０ｇ中に溶解したＭｅｒｓｏｌａｔ  Ｋ  ３０／９５１０．５３ｇを添加することによって、反応を開始した。反応時間５時間後、Ｍｅｒｓｏｌａｔ  Ｋ３０／９５、１０．５３ｇおよびｐ−メンタンヒドロペルオキシド（Ｔｒｉｇｏｎｏｘ  ＮＴ  ５０）２．８ｇを溶解した水２５０ｇからなる水溶液で混合物を後活性化する。９５〜９９％の重合転化率を実現した後、水５００ｇ中に溶解したジエチルヒドロキシルアミン２５．５３ｇの水溶液を添加することによって重合を停止する。次いで、未反応モノマーを水蒸気でストリッピングすることによってラテックスから除去する。ラテックスを米国特許第６３９９７０６号におけるように濾過し、安定剤を添加し、ラテックスを凝固させて乾燥する。
【０１２４】
Ｍｉｃｒｏｍｏｒｐｈ  ５Ｐは、同様に調製される。乾燥したさらに処理可能なミクロゲル粉体Ｍｉｃｒｏｍｏｒｐｈ  １ＰおよびＭｉｃｒｏｍｏｒｐｈ  ５Ｐは、噴霧乾燥によってラテックスから得られた。
【０１２５】
Ｍｉｃｒｏｍｏｒｐｈ  ５Ｐ（ペルオキシドで架橋されたミクロゲル）を得るための調製実施例２
スチレン３９重量％を含むＳＢＲラテックス（Ｂａｙｅｒ  ＦｒａｎｃｅからのＫｒｙｌｅｎｅ  １７２１）を、ラテックス形態においてジクミルペルオキシド（ＤＣＰ）２．５ｐｈｒで架橋させることによって、ミクロゲルが調製される。
【０１２６】
ジクミルペルオキシドによるＫｒｙｌｅｎｅ  １７２１の架橋は、米国特許第６１２７４８８号における実施例１）〜４）において記載されているのと同じ方法で実施され、ここでは、ジクミルペルオキシド２．５ｐｈｒが架橋プロセスに対して使用された。
【０１２７】
ミクロゲルを使用する前に、Ｈｅｒａｅｕｓ  Ｉｎｓｔｒｕｍｅｎｔｓ、からのｍｏｄｅｌ  Ｖａｃｕｔｈｅｒｍ  ＶＴ  ６１３１真空乾燥機中において、１００バールで恒量に乾燥する。
【０１２８】
本発明による組成物の調製
本発明による組成物を調製するには、非架橋性有機媒体および関連するミクロゲルおよび増粘剤Ａｄｄｉｔｉｎ  １０４１１を、撹拌しながら溶解機中に一緒に添加した。混合物を少なくとも１日の間、放置し、次いで、さらにホモジナイザーで処理した。本発明による組成物を室温でホモジナイザー中に入れ、バッチ操作下、９００から１０００バールで、ホモジナイザーを４回通過させた。第１回の通過の間、ミクロゲルペーストを約４０℃に、第２回の通過の間、約７０℃に加熱した。その後、ミクロゲルペーストを放置することによって室温に冷却させ、次いで、４回の通過を達成するまで処理繰り返した。
【０１２９】
組成物のレオロジー特性を、ＰｈｙｓｉｃａからのＲｈｅｏｍｅｔｅｒ  ＭＣＲ３００を使用して求めた。使用した測定ユニットは、ＣＰ  ５０−２  プレート−および−コー
ンシステムにより実施した。測定は、２０℃で実施した。（せん断プログラム：温度＝２０℃）。
【０１３０】
表３は、せん断速度５ｓ−１、１００ｓ−１、１０００ｓ−１および０．１ｓ−１のυ’で求められた、粘度ηを与える。
【０１３１】
【表３】
0005474273.tif 000006
表において以下の略語を使用する。
ＮＴ１１０      Ｎｙｎａｓ  Ｔ１１０
Ａ１０４１１    Ａｄｄｉｔｉｎ  １０４１１
４ｘ            ホモジナイザーにより４回通過させた
【０１３２】
表３は、Ｎｙｎａｓ  Ｔ１１０中で、Ａｄｄｉｔｉｎ  １０４１１をミクロゲルと混ぜ合わすことによって、Ａｄｄｉｔｉｎのない組成物と比較して粘度が上昇することを示す。
【図面の簡単な説明】
【０１３３】
【図１】ホモジナイザーバルブの作用形式を示す図である。
【図１】
0005474273.tif 000007